FR 2685349 A1 19930625 FR 9115866 A 19911220 La présente invention a pour objet des éléments de protection thermique en alliages d'aluminium quasicristallins. Les barrières thermiques sont des assemblages d'un ou plusieurs matériaux destinés à limiter le transfert thermique vers ou à partir de pièces et composants d'appareillages dans de nombreux dispositifs domestiques ou industriels. On peut citer par exemple l'utilisation de barrières thermiques dans les dispositifs de chauffage ou de cuisson, les fers à repasser au niveau de la fixation de la partie chaude sur la carcasse et de l'isolation thermique; dans les automobiles, en plusieurs points tels que le turbocompresseur, le pot d'échappement, l'isolation de lthabitacle, etc.; dans l'aéronautique, par exemple sur la partie arrière des compresseurs et des réacteurs. Les barrières thermiques sont quelquefois employées isolément sous la forme d'écran, mais très souvent elles sont directement associées à la source de chaleur ou à la partie à protéger pour des raisons de tenue mécanique. Ainsi, on utilise des feuilles de mica, des plaques de céramique, etc..., dans les ustensiles électroménagers, en les adaptant par vissage ou collage, ou encore des feuilles de laine de verre agglomérée supportées par une tôle métallique. Un procédé particulièrement avantageux pour adjoindre une barrière thermique à une pièce, en particulier à une pièce métallique, consiste à déposer sur un substrat le matériau constituant la barrière sous forme de couche d'épaisseur déterminée par une technique de projection thermique telle que la projection plasma par exemple. Très souvent, il est recommandé d'associer la barrière thermique, qui peut d'ailleurs comprendre plusieurs couches, à d'autres matériaux également déposés en couche par projection thermique. Ces autres matériaux peuvent être destinés à assurer la protection de la barrière vis-à-vis d'agressions extérieures comme par exemple des chocs mécaniques, un milieu corrosif, etc... ou encore à faciliter son accrochage au substrat sousjacent. Ce point est particulièrement important dans le cas de barrières thermiques fonctionnant en condition de cyclage thermique ou à haute température. Alors, les contraintes mécaniques existant au niveau de l'interface avec le substrat et résultant des différences de coefficient de dilatation thermique du substrat et du dépôt entraînent rapidement la détérioration de la barrière par cisaillement, quand elles n'interdisent pas son emploi.Pour remédier à cet inconvénient, il est souvent fait usage d'un dépôt intermédiaire, appelé sous-couche d'accrochage, qui devient plastique dans la zone d'utilisation en température de la barrière, ce qui annule les contraintes d'interface de la barrière. Le matériau le plus fréquemment utilisé dans l'aéronautique pour constituer des barrières thermiques est la zircone yttriée qui résiste à des températures très élevées. Le dépôt de zircone est réalisé par projection plasma selon une technique classique à partir de poudre du matériau. La zircone présente une faible diffusivité thermique (a = 10-6 m2/s). Toutefois, elle présente une masse spécifique p relativement élevée, ce qui constitue un inconvénient pour certaines applications ; en outre, certaines de ses propriétés mécaniques, telles que la dureté, la résistance à l'usure et à l'abrasion sont faibles. D'autres matériaux sont utilisés comme barrière thermique. On peut citer l'alumine qui présente une masse spécifique inférieure à celle de la zircone, une diffusivité et une chaleur spécifique supérieures à celles de la zircone, mais dont les propriétés mécaniques ne sont pas satisfaisantes. On peut également citer les aciers inoxydables et certains aciers réfractaires qui offrent des propriétés d'isolation thermique, mais qui présentent une masse spécifique élevée. La présente invention a pour but de fournir des éléments de protection thermique, sous forme de barrière thermique ou sous forme de sous-couche d'accrochage pour des barrières thermiques, présentant de bonnes propriétés d'isolation thermique, de bonnes propriétés mécaniques, une faible masse spécifique, une bonne résistance à la corrosion, surtout à l'oxydation, et une grande facilité de mise en oeuvre. Un élément de protection thermique d'un substrat de la présente invention est caractérisé en ce qu'il est constitué par un matériau qui est déposé sur le substrat par projection thermique et qui est constitué essentiellement par un alliage quasicristallin d'aluminium présentant une diffusivité ther mique mesurée à la température ambiante inférieure à 2,5.10-6 m2/s, et une diffusivité thermique mesurée dans l'intervalle de température 650-750OC qui n'excède pas la diffusivité thermique mesurée à la température ambiante de plus d'un facteur 3. De préférence, la diffusivité à température ambiante est inférieure à 1,6. 10-6 m2/s. Dans le présent texte, par "alliage quasicristallin", on entend un alliage constitué d'une ou plusieurs phases quasicristallines qui sont soit des phases quasi-cristallines au sens strict, soit les phases approximantes. Les phases quasicristallines au sens strict sont des phases présentant des symétries de rotation normalement incompatibles avec la symétrie de translation, c'est-à-dire des symétries d'axe de rotation d'ordre 5, 8, 10 et 12, ces symétries étant révélées par la diffraction du rayonnement. A titre d'exemple, on peut citer la phase icosaédrique de groupe ponctuel m3 5 (cf. D. Shechtman, I. Blech, D. Gratias, J.W. Cahn, Metallic Phase with Long-Range Orientational Order and No Translational Symmetry, Physical Review Letters, Vol. 53, n 20, 1984, pages 1951-1953) et la phase décagonale de groupe ponctuel 10/mmm (cf. L. Bendersky, Quasicrystal with One Dimensional Translational Symmetry and a Tenfold Rotation Axis, Physical Review Letters, Vol. 55, n 14, 1985, pages 1461-1463). Le diagramme de diffraction des rayons X d'une phase decagonale vraie a été publié dans "Diffraction approach to the structure of decagonal quasicrystals, J.M. Dubois, C. Janot, J. Pannetier, A. Pianelli, Physics Letters A 117-8 (1986) 421-427". Les phases approximantes ou composés approximants sont des cristaux vrais dans la mesure où leur structure cristallographique reste compatible avec la symétrie de translation, mais qui présentent, dans le cliché de diffraction d'électrons, des figures de diffraction dont la symétrie est proche des axes de rotation 5, 8, 10 ou 12. Parmi ces phases, on peut citer à titre d'exemple la phase orthorhombique O1, caractéristique d'un alliage ayant la composition atomique A165Cu20Fe10Cr5, dont les paramètres de maille sont : au(13 = 2,366, bu(1) = 1,267, cl(1) = 3,252 en nanomètres. Cette phase orthorhombique Oi est dite approximante de la phase décagonale. Elle en est d'ailleurs si proche qu'il n'est pas possible de distinguer son diagramme de diffraction des rayons X de celui de la phase décagonale. On peut également citer la phase rhomboédrique de paramètres aR = 3,208 nm, a = 36 , présente dans les alliages de composition voisine de Al64Cu24Fe12 en nombre d'atomes (M. Audier et P. Guyot, Microcrystalline AlFeCu Phase of Pseudo Icosahedral Symmetry, in Quasicrystals, eds. M.V. Jaric et S. Lundqvist, World Scientific, Singapore, 1989). Cette phase est une phase approximante de la phase icosaédrique. On peut aussi citer des phases 2 et 03 orthorhombiques de paramètres respectifs a0(2) = 3,83 ; b0(2) = 0,41 ; cl(2) = 5,26 et au(3) = 3,25 ; bo(3) = 0,41 ; c0(3) = 9,8 en nanomètres, présentes dans un alliage de composition Al63Cu17,sCo17sSi2 en nombre d'atomes ou encore la phase orthorhombique 04 de paramètres a0(4) = 1,46 ; boy4, = 1,23 ; co(4) = 1,24 en nanomètres, qui se forme dans l'alliage de composition Al63Cu8Fe12Cr12 en nombre d'atomes. On peut encore citer une phase C, de structure cubique, très souvent observée en coexistence avec les phases approximantes ou quasicristallines vraies. Cette phase qui se forme dans certains alliages Al-Cu-Fe et Al-Cu-Fe-Cr, consiste en une surstructure, par effet d'ordre chimique des éléments d'alliage par rapport aux sites d'aluminium, d'une phase de structure type Cs-Cl et de paramètre de réseau ai = 0,297 nm. Un diagramme de diffraction de cette phase cubique a été publié (c. Dong, J.M. Dubois, M. de Boissieu, C. Janot ; Neutron diffraction study of the peritectic growth of the Al65Cu20Fe15 icosahedral quasicrystal; J. Phys. Condensed Matter, 2 (1990), 6339-6360) pour un échantillon de phase cubique pure et de composition Al6sCu20Fe15 en nombre d'atomes. On peut aussi citer une phase H de structure hexagonale qui dérive directement de la phase C comme le démontrent les relations d'épitaxie observées par microscopie électronique entre cristaux des phases C et H et les relations simples qui relient les paramètres des réseaux cristallins, à savoir aH = 3#2a1/#3 (à 4,5% près) et c11 = 3#3a1/2 (à 2,5% près). Cette phase est isotype d'une phase hexagonale, notée bAlMn, découverte dans des alliages Al-Mn contenant 40% en poids de Mn [M.A. Taylor, Intermetallic phases in the Aluminium-Manganese Binary System, Acta Metallurgica 8 (1960) 256. La phase cubique, ses surstructures et les phases qui en dérivent, constituent une classe de phases approximantes des phases quasicristallines de compositions voisines. Parmi les alliages quasi-cristallins constituant les éléments de protection thermique de la présente invention, on peut citer ceux qui présentent l'une des compositions nominales suivantes - AlaCubFecYeIg, (I) dans laquelle Y représente au moins un élément choisi parmi V, Mo, Ti, Zr, Nb, Cr, Mn, Ru, Rh, Ni, Mg, W, Si et les terres rares, I représente les impuretés d'élaboration inévitables, 0#g#2, 14#b#30, 7#c#20, 0#e#10, c+e#10 et a+b+c+e+g=100% en nombre d'atomes ;; - AlaCubFecXdYeIg, (II) dans laquelle X représente au moins un élément choisi parmi B, C, P, S, Ge et Si, Y représente au moins un élément choisi parmi V, Mo, Ti, Zr, Nb, Cr, Mn, Ru, Rh, Ni, Mg, W, Hf, Ta et les terres rares, I représente les impuretés d'élaboration inévitables, 0#g#2, 14#b#30, 7#c#20, 0#d#5, 21#b+c+e#45, et a+b+c+d+e+g=100% en nombre d'atomes ; - AlaPdbMncXdYeTfIg (III) dans laquelle X représente au moins un métalloïde choisi parmi B, C, Si, Ge, P, et S ; Y représente au moins un métal choisi parmi Fe, Mn, V, Ni, Cr, Zr, Hf, Mo, W, Nb, Ti, Rh, Ru, Re, Ta ; T est au moins une terre rare ;; I représente les impuretés d'élaboration inévitables ; avec a+b+c+d+e+f+g=100% atomique ; 15#b#25 ; 6#c#16 ; 21#b+c+e#45 ; 0#f#4 ;0#g#2 ; 0#d#5 ; - AlaCubCocXdYeTfIg (IV) dans laquelle X représente au moins un métalloïde choisi parmi B, C, Si, Ge, P et S ; Y représente au moins un métal choisi parmi Fe, Mn, V, Ni, Cr, Zr, Hf, Mo, W, Nb, Ti, Rh, Ru, Re ; T est au moins une terre rare ;I représente les impuretés d'élaboration inévitables avec a+b+c+d+e+f+g=100% atomique ; 145bS 27 ; 8#c#24 ; 28#b+c+e# 45 ; 0#f# 4 ; 0#d#5 ; 0#g#2 ; - AlaXdYeIg, (V) dans laquelle X représente au moins un élément choisi parmi B, C, P, S, Ge et Si, Y représente au moins un élément choisi parmi V, Mo, Cr, Mn, Fe, Co, Ni, Ru, Rh et Pd, I représente les impuretés d'élaboration inévitables, 0#g#2, 0#d#5, 18#e#29, et a+d+e+g=100% en nombre d'atomes. Les matériaux utilisés pour la réalisation d'éléments de protection thermique selon la présente invention présentent des valeurs de diffusivité thermique a voisines de 10-6 m2/s qui sont très comparables à la diffusivité thermique de la zircone. Compte-tenu de la plus faible masse spécifique p de ces matériaux, la conductibilité thermique X = apCp au voisinage de la température ambiante ne présente pas de différence significative par rapport à celle de la zircone. Les alliages quasicristallins sont donc des substituts indiqués au remplacement de nombreux matériaux de barrière thermique, et en particulier de la zircone, par rapport à laquelle ils présentent des avantages de faible masse spécifique, d'excellentes propriétés mécaniques en ce qui concerne la dureté, la résistance améliorée à l'usure, à l'abrasion, à la rayure, ainsi qu'à la corrosion. La diffusivité des matériaux constituant les éléments de protection thermique de la présente invention est réduite lorsque la porosité des matériaux augmente. La porosité d'un alliage quasi-cristallin peut être augmentée par un traitement thermique approprié. Ainsi par exemple, l'alliage Al63,5Cu24Fe12,5, élaboré à l'état brut, présente une porosité de l'ordre de 3%, mesurée sur une coupe métallographique par analyse d'image classique. Après un traitement thermique de trois heures à 850"C, la porosité est de l'ordre de 8%. Il est particulièrement avantageux d'utiliser des alliages quasi-cristallins présentant une porosité supérieure à 10%. Les matériaux constituant les éléments de protection thermique de la présente invention peuvent contenir une faible proportion de particules conductrices de la chaleur, par exemple des cristaux d'aluminium métallique. La conduction thermique du matériau sera dominée par les propriétés de conduction de la matrice tant que les particules ne coalescent pas, c'est-à-dire tant que leur proportion volumique reste endessous du seuil de percolation. Pour des particules approximativement sphériques et ayant un rayon faiblement distribué, ce seuil se situe aux environs de 20%. Cette condition implique que le matériau constituant l'élément de protection thermique contienne au moins 80% en volume de phases quasi-cristallines telles que définies ci-dessus. Aux températures inférieures à environ 700"C, les éléments de protection thermique peuvent être utilisés comme barrières thermiques. De telles conditions de température correspondent à la plupart des applications domestiques ou dans le domaine de l'automobile. En outre, ils ont une grande aptitude à-résister aux contraintes dues à la dilatation du support et leur coefficient de dilatation est intermédiaire entre celui des alliages métalliques et celui des oxydes isolants. De préférence, pour les températures supérieures à environ 600"C, les alliages quasicristallins constituant les barrières thermiques peuvent contenir des éléments stabilisants choisis parmi W, Zr, Ti, Rh, Nb, Hf et Ta. La teneur en élément stabilisant est inférieure ou égale à 2% en nombre d'atomes. Les barrières thermiques de la présente invention peuvent être des barrières multi-couches présentant une alternance de couches de matériaux bons conducteurs de la chaleur et de couches de matériaux mauvais conducteurs (alliages quasi-cristallins). De telles structures constituent par exemple des barrières thermiques abradables. Pour les applications dans lesquelles les températures atteignent des valeurs supérieures à environ 600"C, les éléments de protection thermique de la présente invention peuvent être utilisés comme sous-couche d'accrochage pour une couche servant de barrière thermique et constituée par un matériau de l'art antérieur tel que la zircone. Dans ces domaines de température, les matériaux constituant les éléments de protection thermique de la présente invention deviennent superplastiques. Ils correspondent donc bien aux conditions d'emploi requises pour la réalisation d'une sous-couche d'accrochage tout en étant capables de participer eux-mêmes à l'isolation du substrat. Ainsi, les éléments de protection thermique de la présente invention peuvent être utilisés jusqu'à quelques dizaines de degrés du point de fusion du matériau qui les constitue.Cette limite se situe aux environs de 950"C à 1200"C selon la composition. Un élément de protection thermique de la présente invention est élaboré en déposant le ou les matériaux le constituant en une ou plusieurs couches sur un substrat. Le matériau quasicristallin est déposé par un procédé de projection thermique, par exemple à l'aide d'un chalumeau oxy-gaz, d'un chalumeau supersonique, d'une torche à plasma. EXEMPLE 1 Différents échantillons d'alliages massifs, dont la composition est donnée dans le tableau 1 ci-dessous, ont été élaborés par fusion des éléments purs dans un champ haute fréquence sous atmosphère d'argon dans un creuset en cuivre refroidi. La masse totale ainsi élaborée était comprise entre 50 g et 100 g d'alliage. La température de fusion, qui dépend de la composition de l'alliage, est comprise dans l'intervalle de température situé entre 950 et 1200"C. Pendant le maintien en fusion de l'alliage, une éprouvette cylindrique pleine de 10 + 0,5 mm de diamètre et de quelques cm de hauteur a été formée par aspiration du métal liquide dans un tube de quartz. La vitesse de refroidissement de cet échantillon était voisine de 250"C par seconde. Cet échantillon a été ensuite découpé avec une scie diamantée pour obtenir des éprouvettes cylindriques d'environ 3 mm d'épaisseur. Les faces opposées de chaque cylindre ont été polies mécaniquement sous eau en prenant un grand soin à garantir leur parallélisme. L'état structural des éprouvettes a été déterminé par diffraction des rayons X et par microscopie électronique. Tous les échantillons sélectionnés (échantillons 1 à 8) contenaient au moins 90% en volume de phase quasicristalline selon la définition donnée cidessus. EXEMPLE 2 La diffusivité thermique a, la masse spécifique p et la chaleur spécifique Cp ont été déterminées au voisinage de la température ambiante pour les échantillons préparés ci-dessus. La conductivité thermique est donnée par le produit X=apCp. La diffusivité thermique a a été déterminée à l'aide d'un dispositif de laboratoire associant la méthode du flash laser à un détecteur semi-conducteur Hg-Cd-Te. Le laser a été utilisé pour fournir des impulsions de puissance entre 20 J et 30 J d'une durée de 5.10-4 s, pour chauffer la face frontale de l'éprouvette et le thermomètre semi-conducteur servait à détecter la réponse thermique sur la face opposée de l'éprouvette. La diffusivité thermique a été déduite des expériences selon la méthode décrite dans "A. Degiovanni, High Temp. - High Pressure, 17 (1985) 683. La chaleur spécifique de l'alliage a été déterminée dans la plage de températures 20-80"C avec un calorimètre à balayage SETARAM. La conductivité thermique X est déduite des deux précédentes mesures, connaissant la masse spécifique de l'alliage qui a été mesurée par la méthode d'Archimède par immersion dans du phtalate de butyle maintenu à 30"C (i 0,1"C). Les valeurs obtenues sont reportées dans le tableau 1. Ce tableau contient, à titre de comparaison, les valeurs concernant quelques matériaux de l'art antérieur, dont certains sont connus comme barrière thermique (échantillons 9 à 12). TABLEAU 1 Composition a p Cp X = a p Cp % volume ms-1.106 kg m-3 J Kg-1 K-1 W Kg-1 K-1 phase majoritaire 1 A113Fe4 1,5 3870 610 2,95 100% m 2 Al65,5Cu18,5Fe8Cr8 1,05 4300 620 2,8 100% O/D 3 Al65Cu20Fe10Cr5 155+ 0,1 4260 + 150 680 4,5 100% O/D 4 Al63,5Cu24Fe12,5 085 + 0,02 3950 + 200 600 2 100% R/I porosité de 3% 5 Al63,5CU24Fe12,5 0,50 + 0,02 3700 + 200 590 1,1 100% R/I porosité de 8% 6 Al61,3Cu23,6Fe11,6B3,5 1,15 3800 600 2,6 > 90% R/I 7 Al63CU17,5Co17,5Si2 1,3+ 0,06 4200 + 200 675 3,7 > 95% O'/D' 8 Al71Pd19Mn10 1,0 100% I' 9 Al fcc 90-100 2700 900 230 10 Al2O3 8,5 3800 1050 34 11 acier inoxydable 4 7850 480 15 12 ZrO2-Y203 8% 0,8 5700 400 2 13 Al6Mn 5,4 14 All3Si4Crl4 7,4 15 AlsTi2Cu 7,0 16 A17Cu2Fe 6,2 17 Al2Cu 14-17 Dans ce tableau, les sigles de la dernière colonne ont la signification suivante m: approximant monoclinique (P.J. Black, Acta Cryst. 8 (1955) 43) o: approximants orthorhombiques (C. Dong, J. M. Dubois, J. Materials Science, 26 (1991), 1647 D: phase décagonale (L. Bendersky, Quasicrystal with One Dimensional Translational Symmetry and a Tenfold Rotation Axis, Physical Review Letters, Vol. 55, n 14, 1985, pages 1461-1463). R: approximant rhomboédrique (M. Audier et P. Guyot, 3rd Int. Meeting on Quasicrystals, eds. J. Yacaman, World Scientific, Singapore, 1990). I: phase icosaédrique (D. Shechtman, I. Blech, D. Gratias, J.W. Cahn, Metallic Phase with Long-Range Orientational Order and No Translational Symmetry, Physical Review Letters, Vol. 53, n 20, 1984, pages 1951-1953) 0': approximants orthorhombiques (C. Dong et al, J. Mat. Science, vol.26, 1991, 1647) D': phase décagonale (W. Steurer, K. H. Kuo, Phil. Mag. Letters, 61 (1990) 15) I': phase icosaédrique (A. P. Tsai et al, Phil. Mag. Lett. 61 (1990) 15) Ces résultats font apparaître que, à température ambiante, la conductivité thermique des alliages quasicristallins constituant les éléments de protection de la présente invention (échantillons 1 à 8) est considérablement inférieure à celle des matériaux métalliques (aluminium métal ou Al2Cu quadratique), donnés à titre de comparaison. Elle est inférieure de deux ordres de grandeur à celle de l'aluminium et d'un ordre de grandeur à celle de l'acier inoxydable considéré habituellement comme un bon isolant thermique. En outre, elle est inférieure à celle de l'alumine et tout-à-fait comparable à celle de la zircone dopée par Y203, consideré comme l'archétype des isolants thermiques dans l'industrie. A titre de comparaison, la diffusivité des alliages 13 à 17 a été déterminée. Ces alliages, qui forment des composés définis de l'aluminium, présentent des compositions voisines de celles des alliages quasi-cristallins utilisables pour les éléments de protection de la présente invention. Toutefois, ils ne présentent pas la structure quasi-cristalline définie cidessus. Dans tous les cas, leur diffusivité thermique est supérieure à 5.10-6 m2/s, c'est-à-dire bien supérieure à celle des alliages retenus pour la présente invention. EXEMPLE 3 Les valeurs de a ont été relevées en fonction de la temperature jusqu'à 900"C. La mesure de la diffusivite thermique a été effectuée selon la méthode de l'exemple 2. Chaque éprouvette a été placée sous flux d'argon purifié au centre d'un four chauffé par effet Joule ; la vitesse de montée en température, programmée par ordinateur, variait linéairement à raison de 5 C/mn. Tous les échantillons conformes à la présente invention présentent une augmentation approximativement linéaire de a avec la température. La valeur de a déterminée à 700"C est proche du double de celle qui est mesurée à la température ambiante. De même, la chaleur spécifique augmente avec la température et atteint de 800 à 900 J/KgK à 700"C. La masse spécifique diminue de l'ordre de 1 à 2% comme l'indiquent des mesures de dilatation thermique ou de diffraction des neutrons.Par conséquent, la conductivité thermique reste inférieure à 12 W/mK, c'est-à-dire à la conductivité thermique des aciers inoxydables qui sont utilisés pour certaines applications d'isolation thermique. Pour certains alliages, on note cependant de bien meilleures performances par exemple pour l'alliage Al63,5Cu24Fe12,5 (alliage 4), X est de 3,2 W/mK à 700 C. Les figures 1, 2 et 3 représentent respectivement l'evo- lution de a en fonction de la température pour différents matériaux dans les conditions suivantes - fig. 1 : les mesures enregistrées lors du chauffage de l'alliage Al65Cu20Fel0Cr5 (alliage 3) sont représentées par des carrés noirs, celles enregsitrées lors du refroidissement par des carrés blancs. - fig. 2 : Chauffage pour l'alliage Al63,5Cu24Fe12,5 (alliage 5) dans l'état d'approximant rhomboédrique (a) et de phase icosaédrique (b). Au-dessus de 860"C, l'alliage se transforme en un mélange de phases cristallines, d'où l'augmentation de a, puis fond vers 950"C. - fig. 3 : A163Cu17,5Co17,5Si2 (alliage 7). Les mesures représentées par un cercle ont été enregistrees lors d'un premier chauffage ; celles représentées par un disque noir ont été enregistrées lors du premier refroidissement et celles représentées par un carre lors d'un second chauffage. Il apparaît que la diffusivité est réversible et varie entre 1,3 et 2.10-6 m2/s entre 20"C et 750"C. EXEMPLE 4 La variation de la dilatation thermique des alliages Al63,5Cu24Fe12,5 et A163Cu17,5Co17,5Si2 a été mesurée. Les courbes de dilatation thermique respectives font apparaître que le coefficient de dilatation dépend très peu de la température et vaut 8.10-6/ C pour le premier cité, 11.10-6/"C pour le second, valeurs proches de celles des aciers inoxydables. EXEMPLE 5 Le comportement superplastique de certains alliages susceptibles de constituer les éléments de protection thermique de la présente invention a été étudié. Des éprouvettes cylindriques de 4 mm de diamètre et de 10 mm de longueur, à faces rigoureusement parallèles, ont été réalisés selon la même méthode que celles de l'exemple 1 avec les alliages A16315Cu24Fe12,5 et Al62,5Cu18,5Fe8Cr8Si3. Ces éprouvettes ont été soumises à des essais mécaniques en compression sur une machine INSTROM. Des essais ont été effectués jusqu'à une charge de 250 MPa, à une vitesse de déplacement de la poutre de 50 ssm/min, la température étant maintenue constante entre 600 et 850"C. Les alliages manifestent un comportement superplastique dès 600OC. EXEMPLE 6 Elaboration d'éléments de protection thermique selon l'invention et selon l'art antérieur. Une première série d'échantillons a été réalisée. Le substrat était un cylindre massif de cuivre ayant un diamètre de 30 mm et une hauteur de 80 mm et le revêtement a été appliqué à la torche à plasma selon une technique classique. L'échantillon C0 est le cylindre de cuivre non revêtu. L'échantillon C1 a été revêtu sur toute sa surface d'une couche de 1 mm d'épaisseur de l'alliage A165,5Cu18,5Fe8Cr8 (alliage 2). L'échantillon C6 comporte une couche d'un matériau constituant l'élément de protection thermique de la présente invention servant de couche d'accrochage et une couche de zircone yttriée. Les échantillons C3 et C4 servant de comparaison comportent respectivement une couche de zircone et une couche d'alumine. Une autre série d'échantillons a été réalisée avec, comme support, un tube d'acier inoxydable ayant une longueur de 50 cm, un diamètre de 40 mm, une épaisseur de paroi de 1 mm (échantillons A0 à A2). Dans chaque cas, le tube support est revêtu à l'une de ses extrémités sur une longueur de 30 cm.Dans ce dernier cas, les dépôts ont été effectués au chalumeau oxy-gaz, sauf pour le dépôt de zircone de l'échantillon A2 qui a été effectué à la torche à plasma. Le tableau 2 ci-dessous donne la nature et l'épaisseur des couches pour les différents échantillons. La précision sur les épaisseurs finales des dépôts était de l 0,3 mm. Tous les échantillons ont été munis de thermocouples Chromel Alumel à très faible inertie. La figure 4 représente un échantillon du type cylindre de cuivre 1 comportant un revêtement 2 et muni d'un thermocouple central 3 et d'un thermocouple latéral 4, les deux étant insérés jusqu'à la moitié de la longueur du cylindre. La figure 5 représente un tube creux 5 dans lequel on fait passer un flux d'air chaud 6 et qui est muni de trois thermocouples désignés respectivement par T1, T2 et T3, les deux premiers étant à l'intérieur du tube et placés respectivement au début de la zone revêtue et à la fin de la zone revêtue, et le troisième étant sur la surface du revêtement. EXEMPLE 7 Utilisation des éléments de protection comme protection par rapport à une flamme. Les échantillons CO, C1, C3 et C6 ont été placés sur leur base sur une brique réfractaire. Des impulsions de chaleur successives d'une durée de 10 s ont été appliquées à chaque éprouvette à intervalle de 60 s et la réponse des thermocouples a été enregistrée. Ces impulsions ont été produites par la flamme d'un chalumeau, placé à distance constante de l'échan- tillon et orientee face au thermocouple proche de la surface. Le débit des gaz de combustion a été soigneusement contrôlé et maintenu constant durant toute l'expérience. Deux séries d'expériences ont été menees : l'une avec des éprouvettes initialement à 20"C et l'autre avec des éprouvettes initialement à 650"C. L'échantillon CO permet de définir trois paramètres qui résument les résultats de l'expérience, à savoir la différence maximale P de température entre les deux thermocouples, AT/At la vitesse de montée en température du thermocouple latéral 4 durant l'impulsion et l'incrément de température AT réalisé au centre de l'éprouvette (thermocouple 3). Ces données figurent dans le tableau 2. Ces résultats font apparaître que les éléments de protection de la presente invention, utilisés comme barrière thermique, présentent des performances au moins équivalentes à celles de la zircone Dans les échantillons C6 et A2, les éléments de protection thermique de la présente invention constituent une sous-couche. On a constaté que la couche de zircone de l'échantillon C3 ne résistait pas à plus de trois impulsions de chaleur et était fissurée dès la première impulsion. Pour l'échantillon C6, soumis egalement à une série d'impulsions thermiques, la température de surface du dépôt de zircone, mesurée par un troisième thermocouple place en contact avec le dépôt à la fin des essais, s'est stabilisée à 1200"C. L'expérience a porté sur 50 impulsions et l'échantillon C6 a résisté sans dommage apparent, bien que le coefficient de dilatation du cuivre soit proche du double de celui de l'alliage quasi-cristallin, ce qui impliquerait d'importantes contraintes de cisaillement à l'interface substrat/dépôt, si le matériau de sous-couche ne devenait pas plastique.Les éléments de protection thermique de la présente invention sont donc bien adaptés à la réalisation de sous-couches d'accrochage, en particulier pour des barrières thermiques. TABLEAU 2 20- 1000C 650 - 550 C matériau de revêtement #T #T/#t P #T #T/#t P 0,5 C C/s 0,5 C 0,5 C C/s 0,5 C C0 néant 27 2,85 5,4 22 2,3 C1 A165,5CU18,5Fe8C'81 mm 25 2,7 3,8 11 1,1 6 C6 AI65,5Cu18,5Fe8Cr8 45 mm 24 2,6 4,0 13 1,0 2,5 ZrO2-Y2O3 8% 1 mm C3 zircone 1 mm 24 2,75 4,7 14 1,5 2,3 C4 alumine 1 mm 27 2,7 6,5 25 3,0 8,2 A0 néant - - - - - - Al A165,5CU18,5Fe8Cr8 1,5 mm A2 AI65,5Cu18,5Fe8Cr8 0,3 mm ZrO2-Y203 8% 1,2 mm EXEMPLE 8 Application d'un élément de protection thermique de la présente invention à l'isolation d'un réacteur. Les échantillons A0 et Al ont été utilisés pour évaluer l'aptitude des alliages de l'invention à isoler thermiquement un dispositif. Une comparaison a été faite par rapport aux propriétés d'une barrière de zircone munie d'une couche d'accrochage (échantillon A2). Les échantillons étaient munis chacun de 3 thermocouples T1, T2 et T3 tels que représentés sur la figure 5. Un courant d'air chaud à débit constant a été envoyé à travers le tube en acier inoxydable constituant le substrat de chaque échantillon. La température de l'air à l'entrée, mesurée à l'aide du thermocouple T1, était de 300+2OC. La température de surface, mesurée à l'aide du thermocouple T3, a été enregistrée en fonction du temps à partir de la mise en route du générateur d'air chaud. Le thermocouple T2 a permis de vérifier que les conditions transitoires d'établissement du flux d'air chaud etaient identiques pour toutes les mesures. La figure 6 représente l'évolution de la température du surface de chacun des échantillons AO, Al et A2 en fonction du temps. La température du surface de l'échantillon A0 (sans revêtement) dépasse à l'équilibre celle de l'échantillon de zircone de 35oC environ. Les éléments de protection thermique de la présente invention donnent des résultats proches de celui de la couche de zircone puisqu'on mesure un écart de température de 10"C seulement entre l'échantillon Al (revêtement quasi-cristallin) et l'échantillon A2 (revêtement de zircone servant de référence). REVENDICATIONS 1. Elément de protection thermique d'un substrat, caractérisé en ce qu'il est constitué par un matériau qui est déposé sur le substrat par projection thermique et qui est constitué essentiellement par un alliage quasicristallin d'aluminium constitué d'une ou plusieurs phases quasicristallines qui sont soit des phases quasi-cristallines au sens strict, soit les phases approximantes, lesdites- phases quasi-cristallines présentant une diffusivité thermique mesurée à la température ambiante inférieure à 2,5.10-6 m2/s, et une diffusivité thermique mesurée dans l'intervalle de température 650-750 C qui n'excède pas la diffusivité thermique mesurée à la température ambiante de plus d'un facteur 3. 2. Elément de protection thermique selon la revendication 1, caractérisé en ce que la diffusivité à température ambiante est inférieure à 1,6. 10-6 m2/s. 3. Elément de protection thermique selon la revendication 1, caractérisé en ce que l'alliage quasicristallin présente l'une des compositions nominales suivantes - AlaCUbFecYeIg, (I) dans laquelle Y représente au moins un élément choisi parmi V, Mo, T i, Zr, Nb, Cr, Mn, Ru, Rh, Ni, Mg, W, Si et les terres rares, I représente les impuretés d'élaboration inévitables, 0#g#2, 14#b#30, 7#c#20, 0#e#10, c+e#10 et a+b+c+e+g=100% en nombre d'atomes - - AlaCubFecXdYeIg, (II) dans laquelle X représente au moins un élément choisi parmi B, C, P, S, Ge et Si, Y représente au moins un élément choisi parmi V, Mo, Ti, Zr, Nb, Cr, Mn, Ru, Rh, Ni, Mg, W, Hf, Ta et les terres rares, I représente les impuretés d'élaboration inévitables, 0#g#2, 14 (b130, 7#c#20, 0#d#5, 21#b+c+e#45, et a+b+c+e+g=100% en nombre d'atomes ; - AlaPdbMncXdYeTfIg (III) dans laquelle X représente au moins un métalloïde choisi parmi B, C, Si, Ge, P, et S ; Y représente au moins un métal choisi parmi Fe, Mn, V, Ni, Cr, Zr, Hf, Mo, W, Nb, Ti, Rh, Ru, Re, Ta ; T est au moins une terre rare ;I représente les impuretés d'élaboration inévi tables ; avec a+b+c+d+e+f+g=100% atomique ; 15#b#25 ; 6#c#16 ; 21#b+c+e#45 ; 0#f#4 ; 0#g#2 ; 0#d#5 ; - AlaCubCocXdYeTfIg (IV) dans laquelle X représente au moins un métalloïde choisi parmi B, C, Si, Ge, P et S ; Y représente au moins un métal choisi parmi Fe, Mn, V, Ni, Cr, Zr, Hf, Mo, W, Nb, Ti, Rh, Ru, Re ;T est au moins une terre rare ; I représente les impuretés d'élaboration inévitables ; avec a+b+c+d+e+f+g=100% atomique ; 14#b# 27 ; 8#c#24 28#b+c+e# 45 ; 0#f# 4 ; 0#d#5 ; 0#g#2 ; - AlaXdYeIg, (V) dans laquelle X représente au moins un élément choisi parmi B, C, P, S, Ge et Si, Y représente au moins un élément choisi parmi V, Mo, Cr, Mn, Fe, Co, Ni, Ru, Rh et Pd, I représente les impuretés d'élaboration inévitables, 0#g#2, 0#d#5, 18#e#29, et a+d+e+g=100% en nombre d'atomes. 4. Elément de protection selon la revendication 1, caractérisé en ce que le matériau déposé sur le substrat comporte au moins 80% en volume d'au moins une phase quasicristalline. 5. Elément de protection thermique selon la revendication 1, caractérisé en ce que l'alliage d'aluminium présente une porosité supérieure à 10%. 6. Elément de protection selon la revendication 1, caractérisé en ce qu'il est utilisé sous forme d'un revêtement appliqué sur un support et qu'il constitue une barrière thermique à des températures inférieures à 700"C. 7. Elément de protection selon la revendication 6, caractérisé en ce que l'alliage contient des éléments stabilisants à une teneur inférieure à 2 % en nombre d'atomes, choisis parmi W, Zr, Ti, Rh, Nb, Hf et Ta. 8. Elément de protection selon la revendication 1, caractérisé en ce qu'il est utilisé sous forme d'une couche intermédiaire entre un support et une barrière thermique. 9. Elément de protection selon la revendication 6, caractérisé en ce qu'il est constitué par une alternance de couches d'alliages quasi-cristallins et de couches de matériaux bons conducteurs de la chaleur.